FR 2752192 A1 19980213 FR 9613918 A 19961112 MATERIAU COMPOSITE ANTI-THERMIQUE ET EQUIPEMENT INDIVIDUEL DE PROTECTION ANTI-THERMIQUE La présente invention concerne un matériau composite anti-thermique. Elle concerne également un gant de protection et d'autres équipements individuels de protection antithermiques. Au sens de la présente invention, le terme anti-thermique est employé pour désigner des matériaux ou objets destinés à protéger, au moins temporairement, une portion du corps humain, notamment la main, des effets, tels que douleur et brûlures, que pourrait causer le contact ou la proximité d'un objet porté à haute où à très basse température. Dans certaines industries, les verreries notamment, il est nécessaire de saisir manuellement des produits en cours d'élaboration portés à haute température, typiquement 7000 à 9000C, afin d'en contrôler l'aspect et la qualité. La durée de tels contrôles est typiquement de 5 secondes par pièce. En cryogénie, il est souvent nécessaire de manipuler des pièces refroidies à la température de l'azote liquide (-l960C > . Pour se protéger des effets de la chaleur ou du froid, les opérateurs portent généralement des gants très isolants et très épais. Ils sont constitués, pour les applications visant la protection contre la chaleur, de tissus de fibres d'amiante ou de fibres réfractaires de substitution. L'utilisation de ces gants présente l'inconvénient de ne pas permettre une bonne dextérité du fait de leur épaisseur. L'expérience montre en outre que ces gants en fibres réfractaires de substitution s'avèrent glissants au contact des objets portés à haute température ( > 6000C). Dans les verreries, ou dans l'industrie sidérurgique, se pose également le problème de la protection des pieds des opérateurs pendant des expositions courtes et répétitives à la chaleur. Le brevet US 4,302,851 propose une moufle constituée d'un matériau composite présentant une alternance de couches de tissus de fibres de polyamides aromatiques, de feuilles d'aluminium et de fibres de verre. La surface extérieure de ce matériau est constituée d'un tissu de fibres de verre formant des replis, ce qui crée et maintient un écartement avec l'objet brûlant en train d'être manipulé. Une telle moufle permet de saisir un objet très chaud mais elle peut s'avérer glissante et la succession des replis du tissu de fibres de verre en surface n'est pas compatible avec l'obtention d'une bonne dextérité. Le brevet FR 2 710 247 propose un gant avec un revêtement extérieur métallique ou céramique, obtenu par projection à chaud sur la surface extérieure d'un matériau textile. Ce revêtement extérieur est destiné à résoudre le problème de la glissance. Mais si l'objet à manipuler est très chaud ( > 5000C) le gant doit être très épais et ne permet pas une bonne dextérité. On connaît par ailleurs des matériaux composites multicouches textiles pour fabriquer des gants destinés à la manipulation d'objets chauds, soit dans un cadre domestique, soit dans un cadre industriel. A titre d'exemples, on peut citer le brevet US 4,847,918 qui décrit un gant constitué d'une couche textile isolante intérieure, d'une couche intermédiaire synthétique étanche à l'eau et perméable à la vapeur et d'une couche extérieure en cuir le brevet US 4,454,611 qui décrit un gant constitué d'un textile intérieur en fibres de polyamides aromatiques et d'une couche extérieure également en fibres polyamides aromatiques elles-mêmes recouvertes d'un élastomère. Ces gants, constitués de matériaux organiques, d'origine naturelle ou synthétique, sont plus minces que les gants cités précédemment et peuvent permettre de manipuler avec une meilleure dextérité des objets présentant des températures de l'ordre de 1000 à 2500C mais ne permettent pas de manipuler, sans être rapidement détruits, des objets dont la température dépasse 5000C. Le brevet US 4 967 419 décrit un protecteur de bras contre la chaleur et l'abrasion, composé d'une manchette extérieure tricotée de fils métalliques et de tissus internes en coton. Le matériau de ce produit peut offrir une bonne protection mécanique et thermique, mais du fait de sa destination, il n'a pas vocation à posséder la souplesse indispensable à l'obtention d'un bonne dextérité. Certains gants ou moufles sont revêtus extérieurement d'une cotte de mailles métallique, notamment sur la surface extérieure de la paume. Cette cotte de maille vise à protéger le porteur contre les agressions mécaniques. Lors de manipulations de pièces chaudes, elle est très rapidement portée à une température proche de celle de la pièce à manipuler et n'accroit pas sensiblement la protection contre la chaleur. La présente invention a pour but de concilier l'obtention d'une bonne dextérité et une protection thermique soutenue, lors de la manipulation de pièces chaudes ou froides. Elle vise la mise au point d'un matériau composite présentant d'excellentes propriétés de barrage temporaire au flux de chaleur en régime thermique rapidement variable, tout en présentant une épaisseur relativement faible. Dans la suite de ce texte, par commodité de langage et par analogie avec le cas des gants, on désignera également pour un matériau en feuilles ou en plaques par couches externes ou parois externes les couches ou parois destinées à être placées du côté de l'objet chaud (ou de 11 objet froid) et par couches internes ou parois internes, les couches ou parois destinées à être placées du côté de la peau humaine à protéger. De même, la direction "vers l'extérieur" désignera "vers l'objet chaud (ou froid)", et vers l'intérieur" la direction vers la peau. Le but de l'invention est atteint par un matériau composite anti-thermique qui comprend, de l'extérieur vers l'intérieur, au moins une couche isolante externe, une couche accumulatrice de chaleur, une couche interne constituée d'un tissu isolant interne. Le matériau selon l'invention comprend ainsi au moins 3 couches successives. La couche isolante externe peut être constituée pour les applications "hautes températures" dun textile choisi parmi les textiles en fibres minérales réfractaires. Le matériau de ladite couche accumulatrice de chaleur est choisi de préférence parmi les tissus ou tricots métalliques et les cottes de mailles métalliques. De préférence, le matériau composite anti-thermique comprend également une couche pare-vapeur, c'est-à-dire partiellement ou totalement étanche à la vapeur. Ce matériau anti-thermique comprend alors de l'extérieur vers l'intérieur, au moins une couche isolante externe, une couche accumulatrice de chaleur, une couche pare-vapeur au moins partiellement étanche à la vapeur, une couche interne constituée d'un tissu isolant interne. Ce matériau selon l'invention comprend donc au moins 4 couches. Selon un mode d'exécution, le matériau composite anti-thermique peut comprendre une couche intermédiaire isolante entre la couche accumulatrice de chaleur et la couche pare-vapeur. Ce mode d'exécution comprend donc 5 couches successives. Le matériau composite anti-thermique peut comprendre en option, pour les applications "hautes températures une ou deux couches anti-rayonnement supplémentaires, de part et d'autre de l'accumulateur de chaleur, c'est-à-dire, d'une part, entre la couche isolante externe et l'accumulateur de chaleur et, d'autre part, dans une position située entre cet accumulateur et la couche interne. Ces couches sont constituées d'une ou plusieurs feuilles réflectrices en aluminium (ou en un autre métal à faible pouvoir émissif), séparées par un milieu isolant. Ce mode d'exécution comprend donc au moins 6 ou 7 couches successives. La couche pare-vapeur peut être très fine, comprise entre 1/100 et 1/lOmm. Les couches anti-rayonnement ont une épaisseur de un à quelques dixièmes de millimètres. Les autres couches ont typiquement 1-2 mm d'épaisseur. L'ensemble du sandwich multicouches qui constitue le matériau selon l'invention peut donc avoir une épaisseur comprise entre 4 et 8mm. L'invention sera mieux comprise de l'homme du métier grâce à la description détaillée des propriétés de la couche accumulatrice de chaleur et de la couche parevapeur, et de la description de modes de réalisation du matériau composite selon l'invention, illustrées par les figures accompagnantes, parmi lesquelles - la figure 1 est une vue schématique en coupe transversale d'un matériau composite selon l'invention - la figure 2 est un schéma illustrant le positionnement de la couche pare-vapeur - la figure 3 est une vue schématique d'un dispositif de tests de laboratoire - la figure 4 est un graphique montrant l'élévation de température en fonction du temps de la face intérieure du matériau selon l'invention, dans trois de ses différents modes d'exécution. La courbe en trait fort est relative à un matériau de 4mm d'épaisseur dans le mode d'exécution en 4 couches, dont l'accumulateur de chaleur est constitué d'une cotte de maille en acier inoxydable de masse surfacique égale à 5kg/m2. Les deux autres courbes sont relatives à des matériaux constitués des mêmes couches interne et externe mais dans lesquelles les accumulateurs de chaleur, réalisés à partir de tricots métalliques, comportent un écran réflecteur et sont séparés des couches externe et interne par des couches anti-rayonnement. La courbe en trait discontinu est relative à un matériau de 4,5 mm d'épaisseur comportant un accumulateur en cuivre de 680 g/m2. La courbe en trait mixte est relative à un matériau de 6,5 mm d'épaisseur comportant un accumulateur de chaleur en acier inoxydable de 1,2 kg/m2. - la figure 5 est un graphique montrant l'élévation de température en fonction du temps sur la face intérieure d'un matériau selon l'art antérieur - la figure 6 est un graphique montrant l'élévation de température en fonction du temps de la face intérieure d'un matériau selon l'invention avec pare-vapeur (figure 6b) et d'un matériau (figure 6a) comprenant les mêmes composants mais sans pare-vapeur. - la figure 7 montre schématiquement un matériau avec un accumulateur de chaleur en parfait contact avec les couches adjacentes. Les lignes de flux et les isothermes sont respectivement perpendiculaires et parallèles aux surfaces du matériau. - la figure 8 montre schématiquement un matériau avec un accumulateur de chaleur constitué de bandes métalliques parallèles, ainsi que les lignes de flux et les isothermes dans ce matériau. - les figures 9a, 9b, 9c illustrent les calculs exposés ci-dessous et comparent qualitativement les comportements thermiques de 3 matériaux, de structure et d'épaisseur différentes. Le matériau composite montré par la partie basse de la figure 1 dans une version sans couches anti-rayonnement, est constitué par la superposition de 5 couches : pour les applications "hautes températures", la couche externe (1) est constituée d'un tissu isolant de fibres réfractaires. Des textiles de fibres minérales réfractaires, supportant des températures > 1000 C sont actuellement disponibles dans le commerce, par exemple les tissus "Zetex" (marque déposée). La couche accumulatrice de chaleur (2) est faite d'une structure douée d'une grande inertie thermique, capable de résister, pour les applications "hautes températures" à des températures au moins de l'ordre de la moitié de la différence des températures des surfaces externes et internes du matériau composite lorsque celui-ci est en contact avec l'objet chaud. Les tissus métalliques, les tricots métalliques, les non-tissés métalliques ou les cottes de mailles métalliques, par exemple en cuivre ou en acier inoxydable, répondent à cette condition. Ces matériaux sont disponibles dans le commerce, aussi bien avec des mailles ajourées qu'avec des densités élevées de fils, des épaisseurs de 0,5mm à 5mm et avec des masses surfaciques de 0,3 kg/m2 à 5 kg/m2. Au lieu d'une couche unique choisie parmi ces matériaux, on peut également constituer un accumulateur de chaleur au moyen de 2 ou plusieurs couches plus fines de tricots, tissés ou non tissés identiques ou différents. La couche intermédiaire (3) est constituée d'un textile thermiquement isolant, douée, pour les applications "hautes températures", d'une bonne tenue en température. Selon l'application visée, la couche intermédiaire (3) peut être réalisée à partir dun textile réfractaire si la température de l'accumulateur risque de dépasser 3000C, à partir d'un textile conventionnel de fibres synthétiques jusqu'à des températures de l'ordre de 3000C ou en coton jusqu'à des températures de 1500C. On peut citer à titre d'exemple le tissu Kermel (marque déposée de Rhône Poulenc). La couche pare-vapeur (4) est une paroi mince et souple, partiellement ou totalement étanche à la vapeur, c'est-à-dire à la vapeur d'eau et aux produits de dégradation, sous forme de gaz ou de vapeur souvent mélés à la vapeur d'eau. Elle peut être réalisée par une feuille d'aluminium ou tout autre métal ductile, un film de matériau synthétique thermorésistant ou par métallisation d'une des couches (3) ou (5). Une feuille de métal constitue une couche pare-vapeur totalement ou quasitotalement étanche. La métallisation d'une autre couche peut rendre celle-ci partiellement, voire même totalement, étanche. Des procédés de métallisation sont en soi connus dans l'état de la technique. La couche interne (5) est constituée d'un tissu thermiquement isolant, choisi parmi les garnitures internes connues des gants anti-thermiques du commerce, tels que des tissés ou des non tissés en fibres synthétiques ou en coton, par exemple des feutres. La couche accumulatrice peut être entourée de 2 couches anti-rayonnement (6, 7), comme l'illustre également la figure 1, dans sa partie haute. Les transferts de chaleur dont le matériau est le siège sont décrits ci-dessous dans le cas d'un contact avec une pièce chaude. Cette description reste valable dans le cas d'un contact avec une pièce froide, à condition de changer le signe algébrique du flux de chaleur. Dès que la surface extérieure est mise en contact avec une pièce portée à haute température, un flux de chaleur intense s'écoule depuis celle-ci, à travers la couche externe, vers la couche accumulatrice de chaleur qui en absorbe une grande partie et s'échauffe. Le flux restant, sortant de la couche accumulatrice de chaleur, très inférieur au flux incident, de par le choix du matériau de la couche accumulatrice, traverse les couches 3 à 5 et provoque l'échauffement de la peau au contact avec cette dernière couche. Deux manipulations types peuvent être envisagées, lorsque le contact avec la pièce chaude cesse : dans la première, le gant est aussitôt ôté. La température maximale de la peau est atteinte à l'instant où cesse le contact avec la pièce. Dans la seconde, le contact avec la pièce chaude est remplacé par le contact avec une pièce à température ambiante. Le flux, dans la couche externe (1) s'inverse tandis que celui dans les couches (3) à (5) passe par un maximum puis décroît, de sorte que, comme le montre la figure 9c, pendant un certain temps, la température de la peau continue de s'accroître, passe par un maximum puis décroît. Il a été constaté expérimentalement que l'allure des phénomènes dépend fortement de la densité effective de la couche accumulatrice, de sa structure et des épaisseurs des différentes couches. Pour optimiser un matériau antithermique pour une application donnée, il est nécessaire de connaître l'influence de ces paramètres sur le comportement thermique de ce matériau. Celle-ci peut être appréhendée en comparant qualitativement les comportements thermiques de deux configurations extrêmes de la couche accumulatrice de chaleur : celle notée I dans laquelle les fils ou autres éléments de matériau constituant l'accumulateur de chaleur, par exemple les mailles, dans le cas d'une cotte de maille, sont suffisamment serrés pour que le comportement thermique de l'accumulateur puisse être assimilé à celui d'une plaque homogène d'épaisseur constante ; celle notée II, dans laquelle l'accumulateur de chaleur est constitué de bandes conductrices parallèles de sections rectangulaires de largeur 2 1, espacées d'une distance 2 L très supérieure à 2 1. Dans ces deux configurations, l'accumulateur de chaleur, d'épaisseur h, est placé entre deux couches ou ensemble de couches, qui correspondent, par exemple, à la couche 1 et à l'ensemble des couches 3 à 5 de la figure 1. La section rectangulaire des bandes de l'accumulateur de chaleur de la configuration II est choisie par commodité dans l'exposé qui suit, mais ne limite en rien la section des fils métalliques qui est retenue dans la réalisation pratique du matériau selon l'invention. Dans la configuration I, illustrée par la figure 7, l'accumulateur peut être divisé par la pensée, en éléments de largeur 2 1, chacun d'eux constituant un tube de flux. Dans la configuration II, illustrée figure 8, le flux tend à s'écouler dans les bandes de l'accumulateur, de conductibilité beaucoup plus élevée que celle de l'air compris entre ces bandes. Cette figure représente les lignes de flux fléchées et les isothermes en régime permanent. Avec les notations suivantes t = le temps Ât = la durée de contact avec la pièce chaude Ps = la masse surfacique de l'accumulateur C = la chaleur spécifique de l'accumulateur K1 = la conductance thermique de la couche (1) K35 = la conductance thermique de l'ensemble des couches (3-5) K = la conductance thermique de l'assemblage des couches 1 et 3-5 qui serait obtenue si ces couches étaient mises en contact thermique parfait Xj = (j = I, II), un nombre fonction de L/d et l/d dont l'expression peut être établie mathématiquement à partir des données de la figure 114 du document suivant Schneider P.J. Conduction in Rohsenow, W.M., HARTNETT J.P. et GANIC E.N. Handbook of Heat Transfer Fundamentals, 2e ed. New-York, McGraw Hill, 1985, Ch 4 Z = un facteur relatif aux échanges par rayonnement v = la différence entre la température de la pièce chaude et celle de la peau tM,j = l'instant où la température de la peau est maximale dans la configuration j Si l'on se place dans les hypothèses suivantes - l'accumulateur de chaleur est isotherme, - les diffusivités thermiques des couches (1) et (3-5) sont négligeables, - les épaisseurs des couches (1) et (3-5) sont égales ; elles sont notées 6 - la durée d'exposition à la chaleur et le temps écoulé entre le début de cette exposition et l'instant tM,j sont très inférieurs à la constante de temps du matériau anti-thermique, Tj (j = I, II), définie par la relation Tj = (Xj Ps C)/(2K1) (1) On démontre alors qu'en première approximation, la densité moyenne de flux sur la peau, F1 (t) dans la configuration I et celle, F11(t), du flux passant uniquement par les bandes de l'accumulateur dans la configuration II, s'expriment par les relations pour t F1 (t) = Kv t/TI (2) FII(t) = ZFI(t) (3) pour t > Ât F. (t) = (rut) [1 - (t - rt)/Tj],avec j=I,II (4) avec Z = l/(L X112) On démontre également ce qui suit A valeur de K, et à couche accumulatrice données, la solution optimale est obtenue lorsque les conductances des couches 1 et de l'ensemble des couches (3-5) sont égales. Cette condition s'écrit K1 = K35 = 2K X11 est toujour inférieur à l'unité, et XI = 1 . Z est supérieur ou inférieur à 1 selon le choix des paramètres 1, L et 6 La figure 9a représente des variations possibles de FI et FII dans le cas où Z c 1. On constate sur cette figure que FII peut être rendu nettement inférieur à FI par un choix des paramètres 1, L et d. Une fois exploités, les équations ci-dessus et la figure 9a montrent tout le parti qui peut être tiré d'un contact thermique discontinu de l'accumulateur de chaleur avec les couches adjacentes, lorsque les surfaces de contact effectives de l'accumulateur avec ces couches adjacentes sont faibles par rapport aux surfaces totales. Ce type d'accumulateurs de chaleur est appelé, dans la suite de ce texte, accumulateurs de chaleur ajourés. Une telle configuration se présente en pratique lorsque l'accumulateur de chaleur est constitué d'une nappe (ou de plusieurs nappes) suffisamment lâche de fils métalliques tricotés. Cependant, dans les accumulateurs ajourés, au flux F11 s'ajoute un flux additionel Fa qui ne passe pas par le métal de l'accumulateur (Fa est nul dans la configuration I). . En première approximation, le flux de densité F a s'établit instantanément avec l'exposition à la chaleur, garde ensuite une valeur approximativement constante, et cesse avec l'exposition à l'objet chaud. La figure 9b illustre schématiquement les flux totaux FII + Fa dans deux configurations de type II, notées II1 et 112, respectivement avec une composante Fa importante et faible. Sur cette figure 9b, la composante FII est reprise de la figure 9a, et la valeur comparative de FI est reportée en trait tireté. On constate que si Fa est trop important, le flux total FII + Fa peut être supérieur à F1. A température de face chaude donnée, ce flux F a tend à augmenter lorsque l'épaisseur totale du matériau diminue. Pour les valeurs de la température d'objet chaud supérieures à 4000C, il devient très intéressant de réduire ce transfert Fa par l'interposition d'écrans réfléchissants, c'est-à-dire de couches anti-rayonnement, entre les couches (1) et (3-5). Le nombre d'écrans à placer résulte d'un compromis entre les performances souhaitées et le coût de revient du matériau composite. La figure 9c représente les variations de la température v de la peau en fonction du temps qui serait obtenue dans trois cas, à savoir une configuration de type I et deux configurations de type II1 et II2. Dans le cas de a evée, la température la configuration II1 à valeur de Fa élevée, la de la peau monte plus rapidement que dans le cas de la configuration I (puisque la densité de flux reçue par la peau est plus faible dans le cas I que dans celui de la configuration II1), mais la température tend à redescendre plus tôt et plus rapidement du fait que la densité de flux dans la partie descendante des courbes est plus faible cette fois dans le cas de la configuration II1 que dans celui de la configuration I. Dans le cas de la configuration II2 à faible valeur de Fa, la vitesse de montée de la température de la peau est du même ordre que celle obtenue avec le matériau de configuration I, pendant la phase d'exposition à la chaleur, puisque les densités de flux le sont aussi, mais la température de la peau baisse plus tôt et plus vite dans le cas du matériau de configuration II2 pour les mêmes raisons que celles mentionnées précédemment. Ces phénomènes sont parfaitement illustrés par la figure 4 qui représente des enregistrements d'élévations de température de la peau en fonction du temps dans trois cas de matériaux. Le matériau incorporant une cotte de maille (courbe en trait fort) est assez proche d'une configuration de type I. Les deux autres matériaux relèvent de la configuration de type II, la courbe en trait discontinu étant relative à un matériau de 4,5 mm d'épaisseur (configuration de type II1) et celle en trait mixte, à un matériau de 6,5 mm d'épaisseur (configuration de type II2). En diminuant les épaisseurs des différentes couches, on tend à diminuer la constante de temps du matériau anti-thermique et à augmenter le flux de conduction de densité Fa. Les performances thermiques du matériau tendent à décroître. En revanche, l'utilisation de matériaux peu épais rend possible la réalisation de produits économiques et moins lourds qui permettent d'obtenir dans le cas des gants, une bonne dextérité. L'optimisation du produit final revient à minimiser l'épaisseur globale du matériau pour des performances techniques données du matériau protecteur. Pour ce faire, le recours à l'expérimentation est nécessaire ; celle-ci est simplifiée par la connaissance des équations ci-dessus. Elles indiquent l'influence des différents facteurs en jeu et permettent d'approcher les conditions optimales. La détermination de celles-ci est affinée par le recours à l'expérimentation. Du fait de l'humidité de l'atmosphère, de l'eau est naturellement présente dans le matériau composite. Sous l'effet de la chaleur, l'eau contenue dans les zones les plus à l'extérieur est libérée sous forme de vapeur. A cette libération de vapeur d'eau s'ajoute souvent, surtout aux températures élevées, des produits de dégradation sous forme gazeuse. Dans la figure 2, on désigne par I la zone où la température est supérieure à 1000C et par II, la zone où la température est inférieure à 1000C. En l'absence de couche pare-vapeur, la vapeur libérée dans la zone I et les produits de dégradation éventuels diffusent dans la zone II à l'échauffement de laquelle ils contribuent par transfert de masses. En outre, la vapeur d'eau s'y condense en abandonnant sa chaleur latente et en provoquant, par humidification, l'augmentation de la conductance thermique de cette zone. Ce phénomène indésirable peut être empêché en placant une barrière (4) étanche à la vapeur d'eau et aux gaz, de préférence le plus près possible de la position de l'isotherme 1000C. Cependant, la position de cette isotherme varie en fonction du temps, lorsque le matériau composite a été placé en contact avec un objet chaud extérieur. On a trouvé que la position la plus avantageuse est celle de l'isotherme 1000C au temps correspondant à la durée du contact avec l'objet chaud. Lorsque t est inférieur à Àt, une certaine condensation peut se produire dans la zone dont la température est temporairement inférieure à 1000C, mais le condensat sera de nouveau vaporisé lorsque la température de cette portion de zone s'élèvera au-dessus de 1000C. Dans le cas d'une utilisation visant la protection contre le froid, la vapeur d'eau au niveau de la face interne du matériau qui est maintenant la face chaude, diffuse au travers du matériau vers la face externe qui est maintenant la face froide. Cette vapeur d'eau se condense au sein du matériau lorsqu'elle franchit la surface isotherme correspondant au point de rosée. Pour être efficace, le pare-vapeur doit être placé dans la zone du matériau où la température est supérieure à ce point de rosée. A titre d'exemple, pour une température de la face interne du matériau de 300C et une humidité relative de 80 %, le point de rosée est de 260C. Avec certains tissus qui absorbent fortement la vapeur d'eau et la libèrent facilement sous l'effet de la chaleur, le gain apporté par ce pare-vapeur peut être considérable ; cependant, avec d'autres tissus, nonabsorbants ou pratiquement étanches, le gain apporté par le pare-vapeur est moindre. Le pare-vapeur peut être seulement partiellement étanche à la vapeur et/ou aux gaz. Lorsque le pare-vapeur est réalisé par prémétallisation ou pré-enduction d'une autre couche, le travail est simplifié lors de la fabrication d'un gant ou vêtement, par rapport à l'emploi d'une feuille pare-vapeur indépendante. Lorsque le problème du prix de revient devient prépondérant par rapport aux performances, la couche pare-vapeur peut être omise. Exemple 1 : matériau composite à 4 couches La couche externe est réalisée en tissu réfractaire zetex (marque déposée) 36 20 11 201-36 20 type 1100 écru, d'une épaisseur de 1,4 mm. La couche accumulatrice de chaleur est constituée d'une cotte de maille en acier inoxydable d'une épaisseur de 1,6 mm, ayant une masse surfacique de 5 kg/m2 fabriqué par la société FOIN ; une couche interne est constituée de tissu de Kevlar (marque déposée) aluminisé, d'une épaisseur de 1 mm ; la pellicule d'aluminium qui constitue la couche pare-vapeur se trouve au contact de la cotte de maille. L'épaisseur totale du matériau est de 4 mm. Exemple 2 : Matériau constitué de 5 couches La couche externe de Zetex et la cotte de maille sont identiques à celles de l'exemple 1. A l'intérieur de celles-ci se trouvent deux couches de feutre utilisées co constitué d'un tricot de fils d'acier inoxydable de 0,2 mm de diamètre, disponible chez la société GERVOIS, plié en quatre. La masse surfacique de l'accumulateur ainsi réalisé est de 1,2kg/m2. Une feuille d'aluminium de 0,Olmm est placée dans le plan moyen de cet accumulateur de chaleur. La couche interne est constituée d'un tissu de Kevlar aluminisé de 1 mm d'épaisseur, la face aluminisée étant tournée vers l'accumulateur de chaleur. Une couche anti-rayonnement est intercalée entre la couche externe et l'accumulateur de chaleur et une autre entre celui-ci et la couche interne. Ces couches anti-rayonnement sont constituées de feuilles d'aluminium de 0,01 mm d'épaisseur, finement froissées de sorte que leur surface est rendue irrégulière et présente diverses orientations locales, puis pliées en deux. L'épaisseur totale du matériau est de 6,5 mm. Exemple 4 : matériau constitué de 7 couches dont une couche accumulatrice de chaleur tricotée en fils de cuivre + un écran réflecteur La constitution de ce matériau est similaire à celle de l'exemple 3, la couche accumulatrice de chaleur tricotée en fils d'acier inoxydable étant remplacée par une couche accumulatrice de chaleur de 0,68 kg/m2 formée d'une manchette tricotée en fils de cuivre de 0,05 mm x 0,5 mm disponible chez la société GERVOIS. L'épaisseur totale de ce matériau est de 4,5 mm. Exemple 5 : mesure de l'accroissement de la température du côté intérieur du matériau en fonction du temps Le dispositif de mesures est représenté sur la figure 3. Il comprend un cylindre (11) de nylon, pour simuler une zone de peau humaine, posé sur un support (13), comportant sur sa face supérieure un thermocouple pelliculaire (12) ; une feuille du matériau composite dont on veut mesurer les performances, est placée sur le cylindre (11) simulant la peau. Le dispositif comprend également un cylindre d'acier inoxydable de 1 kg (14) qui peut être porté à haute température et un bloc de refroidissement en acier (15) de 2 kg. Un capteur d'efforts (16) placé sous le bloc de nylon détecte et mesure le temps pendant lequel respectivement le bloc (14) et le bloc (15) appuient sur l'échantillon de matériau composite. L'essai se déroule de la manière suivante : à l'instant "0", le cylindre chauffé est placé sur l'échantillon, au bout d'un temps Ât il est remplacé aussi vite que possible par le bloc (15) de refroidissement. Le capteur de forces permet de connaître la durée et la force du contact de l'échantillon avec le cylindre chaud et le thermocouple permet d'enregistrer l'évolution de la température sur la face interne de l'échantillon de matériau composite. La figure 4 montre un exemple de variations thermiques obtenue avec trois matériaux selon l'invention sous l'effet d'un contact d'une durée de 5s avec un bloc d'acier chauffé à 6000C, sous une pression de 4,1 x 103 Pascals, suivi d'un contact avec le bloc d'acier à température ambiante, sous une pression de 5,1.103 Pascals. Les courbes en traits continus, mixtes et discontinus sont relatives aux matériaux respectivement conformes aux exemples 1, 3 et 4. Cette figure illustre l'intérêt des accumulateurs de chaleur ajourés. A épaisseurs sensiblement identiques des matériaux, l'élévation de la température de la peau atteint sensiblement la même valeur maximale, que le matériau soit muni d'une cotte de maille en acier inoxydable de masse surfacique égale à 5 kg/m2 ou d'un accumulateur de chaleur en fils de cuivre tricotés de masse surfacique égale à 0,68 kg/m2. Dans ce dernier cas, la température monte plus vite, mais décroît aussi plus rapidement, ce qui constitue le principal avantage de cette variante. Des performances nettement plus élevées sont obtenues sur le matériau de 6,5 mm d'épaisseur, muni d'un accumulateur de chaleur en fils d'acier inoxydable tricoté, de masse surfacique égale à 1,2 kg/m2. La figure 5 montre la variation thermique en fonction du temps, dans les mêmes conditions opératoires, de la face interne d'un matériau composite selon l'art antérieur, sans couche accumulatrice de chaleur, les autres couches étant identiques au matériau de l'exemple 1. Les cercles sur les courbes des figures 4 et 5 indiquent l'instant où le bloc chauffé est appliqué puis enlevé. Le tableau 1 montre les performances comparées du matériau composite selon l'invention de l'exemple 1 par rapport au matériau ne comportant pas la couche accumulatrice de chaleur, les autres couches étant identiques. Tableau 1 Mesures Matériau Matériau d'échauffement avec accumulateur sans accumulateur VM( C) 7,4 26,4 tM 29 14 tM 29 14 Max 0,56 3,54 (dv/dt) (OC/s) Ces résultats montrent que l'accumulateur de chaleur divise la vitesse de montée de la température par 6, l'élévation maximale de température par 3,6 et qu'il double la valeur de tM. Ces résultats montrent que pour une peau humaine placée dans les mêmes conditions, sans accumulateur, le seuil de douleur est largement dépassé ; la valeur de l'élévation de température et sa durée conduirait à une brûlure du second degré. Par contre, avec l'accumulateur de chaleur en cotte de maille, l'élévation maximum de température est à peine plus de la moitié de celle qui conduirait au seuil de douleur de la peau. Exemple 6 : Effet du pare-vapeur sur la variation thermique de la face interne du matériau selon l'invention On compare les performances, illustrées par la figure 5, du matériau selon l'art antérieur, sans accumulateur, mentionné dans l'exemple 5, du matériau composite selon l'exemple 2 et celles d'un matériau composite selon l'invention, identique à celui de l'exemple 2 hormis le fait qu'il ne comporte pas la feuille d'aluminium entre les 2 couches de feutre. Le protocole expérimental est celui de l'exemple 3. La figure 6 montre les courbes d'élévation thermique obtenues 6a) en l'absence d'une feuille d'aluminium entre les deux couches de feutre : l'élévation maximale est de l'ordre de 60C 6b) en présence d'une feuille d'aluminium de 1/100 mm d'épaisseur : l'élévation maximale est de l'ordre de 30C La comparaison des figures 5 et 6a montre que la présence de l'accumulateur de chaleur dans un matériau composite selon l'invention constitué de 3 couches de natures distinctes, à savoir une couche réfractaire externe, une couche accumulatrice de chaleur, une couche interne (la double couche de feutre) permet d'abaisser l'élévation maximale de la température sur la face intérieure d'environ 260C (figure 5) à environ 60C (figure 6a). On constate de plus que la présence de la couche pare-vapeur divise encore par deux (figure 6b) l'élévation maximum de température. Exemple 7 On réalise une moufle constituée d'un matériau comprenant, de l'extérieur vers l'intérieur les couches suivantes - une enveloppe en Zetex de 1,4 mm d'épaisseur - une cotte de maille de 1,6 mm d'épaisseur, pesant 5 kg par mètre carré, disponible chez la société GERVOIS - deux couches de Kevlar aluminisées sur une face, de 1 mm d'épaisseur chacune, les faces aluminisées de l'une et de l'autre des couches en Kevlar étant mises en contact, formant ainsi un ensemble couche intermédiaire/parevapeur/couche interne. Un opérateur équipé de cette moufle est capable de transporter sans difficultés un objet métallique cylindrique de 2 kg d'une table à une autre, distante de 3m. Les performances anti-thermiques de cette moufle selon 11 invention sont comparées à celles d'une moufle du commerce de lcm d'épaisseur totale (fabriquée par Zetex) comprenant une couche externe en Zetex de 1,4 mm d'épaisseur et un garnissage intérieur de tissu de 8,6 mm d'épaisseur Un bloc de 1 kg d'acier chauffé à 6000C est posé sur la main gantée d'un opérateur pendant une durée t1 déterminée. La paume chauffée de la moufle est ensuite posée sur un bloc d'acier de 2 kg conservé à température ambiante. Ce dernier contact est maintenu pendant une durée t2. Les résultats de l'essai comparatif sont indiqués dans le tableau n02. Tableau n02 tl t2 Observations (secondes) (secondes) Moufle selon 22 Le seuil de douleur l'invention n'est pas atteint Moufle Zetex 13 3 Le seuil de douleur est rapidement franchi à l'issue du temps t2 Bien entendu, l'opérateur ne tire le plein bénéfice de la manipulation avec un même gant selon l'invention que si le temps entre deux manipulations successives est suffisant pour permettre à la chaleur ou au froid accumulés dans le gant de s'évacuer. En conclusion, on constate que l'incorporation d'un accumulateur métallique sous forme de cotte de maille, de tissé ou de non-tissé métallique à un gant de protection contre la chaleur ou le froid accroît considérablement sa performance en régime thermique transitoire, tel qu'il se produit lors de la manipulation de pièces chaudes ou froides pendant une courte durée. La présence supplémentaire d'une couche parevapeur, située plus à l'intérieur que l'accumulateur de chaleur améliore encore les performances. Dans les applications "hautes températures", le pare-vapeur empêche la vapeur d'eau et les gaz chauds de parvenir dans les couches froides internes, et notamment la condensation de la vapeur d'eau et la perte d'isolation subséquente. Dans les applications "basses températures", il empêche la diffusion et la condensation de la vapeur d'eau dans les zones froides. Le matériau selon l'invention a été développé essentiellement dans le but de fabriquer un gant destiné à la manipulation volontaire d'objets très chauds. L'homme du métier comprendra facilement que ce matériau peut être utilisé dans d'autres applications, sans sortir du cadre de la présente invention : un tel matériau peut être utilisé pour fabriquer d'autres équipements de protection individuels, notamment des casques, des pièces de vêtements de protection, par exemple des tabliers, des manches, des produits chaussants, parties de chaussures telles que semelles, dessus, bouts, des guêtres, etc destinées à protéger une portion du corps humain contre le contact accidentel avec un objet très chaud ou très froid. REVENDICATIONS 1. Matériau composite anti-thermique caractérisé en ce qu'il comprend, de l'extérieur vers l'intérieur, au moins une couche isolante externe (1) , une couche accumulatrice (2) de chaleur, une couche interne (5) constituée d'un tissu isolant interne. 2. Matériau selon la revendication 1, caractérisé en ce que la dite couche accumulatrice (2) est une couche ajourée. 3. Matériau composite selon lune des revendications 1-2, caractérisé en ce que le matériau de ladite couche accumulatrice (2) de chaleur est choisi parmi les tissus métalliques, les non-tissés métalliques et les cotes de mailles métalliques. 4. Matériau composite selon l'une des revendications 1-3, caractérisé en ce que ladite couche isolante externe est constituée d'un textile choisi parmi les textiles de fibres minérales réfractaires. 5. Matériau composite selon d'une quelconque des revendications 1-4 caractérisé en ce qu'il comprend, de l'extérieur vers l'intérieur, au moins une couche isolante externe (1), une couche accumulatrice (2) de chaleur, une couche pare-vapeur (4) au moins partiellement étanche à la vapeur, une couche interne (5) constituée d'un tissu isolant interne. 6. Matériau composite selon la revendication 5, caractérisé en ce que la couche pare-vapeur est totalement étanche à la vapeur. 7. Matériau composite selon l'une des revendications 5 ou 6, caractérisé en ce qu'il comprend une couche intermédiaire (3) isolante entre ladite couche accumulatrice (2) et ladite couche pare-vapeur (4). 8. Matériau composite selon la revendication 7, caractérisé en ce que ladite couche intermédiaire (3) est constituée d'un textile choisi parmi les textiles réfractaires, les textiles de fibres synthétiques et les textiles de coton. 9. Matériau composite selon l'une des revendications 5-8, caractérisé en ce que ladite couche pare-vapeur (4) est choisie parmi les films métalliques et les films en matériaux synthétiques thermo résistants. 10. Matériau composite selon l'une quelconque des revendications 5-8, caractérisé en ce que ladite couche pare-vapeur est réalisée par métallisation ou enduction d'une couche intermédiaire ou interne. 11. Matériau selon l'une des revendications 1-10, caractérisé en ce qu'il comprend de plus au moins deux couches anti-rayonnement, disposées de part et d'autre de la couche accumulatrice de chaleur. 12. Matériau selon la revendication 11, caractérisé en ce que les dites couches anti-rayonnement sont constituées soit de feuilles d'aluminium, soit d'une pluralité de feuilles d'aluminium séparées par un milieu isolant, soit d'une pluralité de feuilles d'aluminium froissées. 13. Matériau selon l'une des revendications précédentes, caractérisé en ce que au moins un écran intermédiaire est placé au sein de ladite couche accumulatrice de chaleur. 14. Matériau composite selon l'une des revendications 7-13, caractérisé en ce que la conductance thermique K1 de ladite couche externe (1) est substantiellement égale à la conductance thermique K35 de l'ensemble des couches allant de ladite couche intermédiaire (3) à ladite couche interne (5). 15. Matériau composite selon selon l'une des revendications 5-14, comprenant une couche pare-vapeur (4) entre une couche accumulatrice (2) de chaleur et une couche interne (5), caractérisé en ce que la position de la couche pare-vapeur (4) dans le matériau composite coïncide substantiellement avec la position atteinte par l'isotherme 1000C à la fin du contact entre ledit matériau composite et un objet chaud. 16. Gant de protection anti-thermique, caractérisé en ce qu'au moins le côté paume est constitué d'un matériau composite selon l'une quelconque des revendications 1 à 15. 17. Chaussure de protection anti-thermique, caractérisée en ce que au moins une partie de la dite chaussure est constituée d'un matériau composite selon l'une quelconque des revendications 1 à 15. 18. Vêtement de protection anti-thermique, caractérisé en ce que au moins une partie dudit vêtement est constitué d'un matériau composite selon l'une quelconque des revendications 1 à 15.